(57)【要約】      （修正有）【課題】観察のばらつきが小さい観察用導電性テープを提供する。【解決手段】少なくとも高分子フィルムの片面に、導電層が積層された導電性テープであって、導電層がカーボンナノチューブとアミドエステル結合を有する３次元架橋構造体を含有し、導電層表面の水接触角が６０°未満である観察用導電性テープ。【選択図】なし【特許請求の範囲】
【請求項１】
少なくとも高分子フィルムの片面に導電層が積層された導電性テープであって、導電層がカーボンナノチューブとアミドエステル結合を有する３次元架橋構造体を含有し、導電層表面の水接触角が６０°未満であることを特徴とする観察用導電性テープ。
【請求項２】
高分子フィルムと導電層の間に金属アルコキシド層を有する請求項１記載の観察用導電性テープ。
【請求項３】
導電性テープの導電層面から見た可視光領域（４００ｎｍ以上、８００ｎｍ以下）の反射スペクトルにおいて、波長４７５ｎｍ以上、６５０ｎｍ以下の範囲に第１反射ボトムピークを有する請求項２に記載の観察用導電性テープ。
【請求項４】
第１反射ボトムピークの最小反射率と反射スペクトル中の第１反射ピークとの比（最大反射率／最小反射率）が１．２倍以上である請求項３記載の観察用導電性テープ。
【請求項５】
導電性テープの導電層面から測定したＣＩＥ−Ｌａｂ表色法における透過色調ａ＊とｂ＊が、それぞれ以下の式（１）と（２）を満足する請求項３記載の観察用導電性テープ。
−２．０＜  ａ＊  ＜０．０      （１）
２．０＜  ｂ＊  ＜４．０      （２）
【請求項６】
導電性テープの導電層面の表面抵抗値が、１００Ω／□以上、５，０００Ω／□以下である請求項１〜３記載の観察用導電性テープ。
【請求項７】
金属アルコキシドがアルコキシシランである請求項２記載の観察用導電性テープ。
【請求項８】
導電層に含有されるカーボンナノチューブの平均直径が０．４〜５０ｎｍの範囲である請求項１〜３記載の観察用導電性テープ。
【請求項９】
高分子フィルムの厚みが１２μｍ以上７５μｍ以下である請求項１〜３記載の観察用導電性テープ。
【請求項１０】
観察が電子顕微鏡観察である請求項１〜３記載の観察用導電性テープ。
【発明の詳細な説明】
【技術分野】
【０００１】
本発明は、例えばミクロトームで切削された切片を連続的に回収し、更にそのまま電子顕微鏡などで観察するために用いる観察用導電性テープに関する。
【背景技術】
【０００２】
従来から、理化学試料分析や生体試料等の顕微鏡観察などに利用される薄切片試料を作製するための装置としては、ミクロトームが広く知られ、薄切片試料の作製作業の作業者の負担を軽減するとともに、薄切片試料の精度の低下を低減するために、特許文献１（特開２００４−２８９１０号公報）や特許文献２（特開２０００−２７５５３８号公報）には、薄切りされた試料をキャリアテープに保持させることが提案されている。
【０００３】
このキャリアテープには、ミクロトームで切削された切片をしわなどが入ることなく連続的に回収でき、さらにそのまま電子顕微鏡などで観察できること必要で、表面抵抗が安定的に低くいことと、回収した切片を目視で視認できることが必要であったが、そのようなキャリアテープは未だ提供されていないのが実情であった。
【先行技術文献】
【特許文献】
【０００４】
【特許文献１】特開２００４−２８９１０号公報
【特許文献２】特開２０００−２７５５３８号公報
【発明の概要】
【発明が解決しようとする課題】
【０００５】
本発明の課題は、観察のばらつきが小さい観察用導電性テープを提供することにある。
また、本発明の他の課題は、上記課題に加え、回収した切片を目視で容易に視認できる観察用導電性テープを提供することにある。
【課題を解決するための手段】
【０００６】
本発明によれば、少なくとも高分子フィルムの片面に、導電層が積層された導電性テープであって、導電層がカーボンナノチューブとアミドエステル結合を有する３次元架橋構造体を含有し、導電層表面の水接触角が６０°未満である観察用導電性テープが提供される。
【０００７】
また、本発明によれば、上記本発明の好ましい態様として、高分子フィルムと導電層の間に金属アルコキシド層を有すること、導電性テープの導電層面から見た可視光領域（４００ｎｍ以上、８００ｎｍ以下）の反射スペクトルにおいて、波長４７５ｎｍ以上、６５０ｎｍ以下の範囲に第１反射ボトムピークを有すること、第１反射ピークの最大反射率と反射スペクトル中の最小反射率との比（最大反射率／最少反射率）が１．２倍以上であること、導電性テープの導電層面から測定したＣＩＥ−Ｌａｂ表色法における透過色調ａ＊とｂ＊が、それぞれ以下の式（１）と（２）
−２．０＜  ａ＊  ＜０．０      （１）
２．０＜  ｂ＊  ＜４．０      （２）
を満足すること、導電性テープの導電層面の表面抵抗値が、１００Ω／□以上、５，０００Ω／□以下であること、金属アルコキシドがアルコキシシランであること、導電層に含有されるカーボンナノチューブの平均直径が０．４〜５０ｎｍの範囲であること、高分子フィルムの厚みが１２μｍ以上７５μｍ以下であること、導電性テープが高分子フィルム、観察が電子顕微鏡観察であることの少なくともいずれか一つを具備する観察用導電性テープも提供される。
【発明の効果】
【０００８】
本発明によれば、カーボンナノチューブとアミドエステル結合を有する３次元架橋構造体を含有する導電層を用いることから、導電特性が安定し、屈曲してもクラックや断線が発生しにくく、平坦性も維持でき、さらに薄切りされた試料を一旦水浴中に浮かべ、それを水浴中に浸漬した導電性テープで掬い上げようとしたときに、水浴の汚染や導電性テープの劣化も抑制できることから、電子顕微鏡などで連続的に薄切りされた試料をばらつきなく観察するのに非常に効果的である。
【０００９】
さらに、本発明によれば、高分子フィルムと導電層の間に金属アルコキシド層を設けることで、より観察を安定化することができ、さらに波長４７５〜６５０ｎｍの範囲に第１反射ボトムピークを有することで、目視での視認性もより優れたものとすることができる。
【図面の簡単な説明】
【００１０】
【図１】本発明の実施例２の反射分光スペクトルと導電性テープ上の切削片の見え方を示す図である。
【図２】本発明の実施例３の反射分光スペクトルと導電性テープ上の切削片の見え方を示す図である。
【図３】本発明の実施例４の反射分光スペクトルと導電性テープ上の切削片の見え方を示す図である。
【発明を実施するための形態】
【００１１】
一般的に導電層としては、真空成膜などでカーボンやＩＴＯなどの無機系の導電層、ＰＥＤＯＴ−ＰＳＳなどの導電性高分子を用いた有機系の導電層、さらに金属ワイヤーやカーボンなどの導電材料を塗膜中に含有させた導電層など種々のものがある。
【００１２】
しかしながら、カーボンを真空で成膜した導電層は表面抵抗値が不安定であり、ＩＴＯは切片回収時にＩＴＯがクラックし電子顕微鏡観察時にＩＴＯクラックが見えてしまう問題や、ＳＥＭ観察時に金属成分の二次電子により電子顕微鏡画像のコントラストが低下する問題がある。また、導電性高分子は、電子顕微鏡観察時にチャージアップする問題があり、銀ナノワイヤーで形成された導電層はメッシュ状であるため電子顕微鏡像に影響を与えやすく、また導電層の平坦性が損なわれやすい。また、カーボンナノチューブを導電材として用いた導電層では、カーボンナノチューブが脱落しやすく、やはり表面抵抗が不安定になりやすい。
【００１３】
ところが、驚くべきことに、カーボンナノチューブとアミドエステル結合を有する３次元架橋構造体を含有する導電層を用いることで、導電特性が安定し、屈曲してもクラックや断線が発生しにくく、平坦性も維持でき、しかも水浴を用いて試料を連続的に観察する際、水浴の汚染や導電性テープの劣化も抑制できることを見出したのである。
【００１４】
しかも、高分子フィルムと導電層の間に金属アルコキシド層を設けることで、さらにその効果はより高めることでき、また導電性テープの導電層面から見た可視光領域（４００ｎｍ以上、８００ｎｍ以下）の反射スペクトルにおいて、波長４７５ｎｍ以上、６５０ｎｍ以下の範囲に第１反射ボトムピークを存在させることで、目視での視認性にもより優れることも見出したのである。
【００１５】
したがって、本発明の観察用導電性テープは、前述の通り、少なくとも高分子フィルムの片面に、カーボンナノチューブとアミドエステル結合を有する３次元架橋構造体を含有する導電層が積層されており、好ましくは高分子フィルムと導電層の間に金属アルコキシド層を有し、また好ましくは導電性テープの導電層面から見た可視光領域（４００ｎｍ以上、８００ｎｍ以下）の反射スペクトルにおいて、波長４７５ｎｍ以上、６５０ｎｍ以下の範囲に第１反射ボトムピークを有することを特徴としており、以下で詳述する。
【００１６】
＜導電層＞
本発明における導電層は、導電層は、少なくともカーボンナノチューブとアミドエステル結合を有する３次元架橋構造体を含有する。      
【００１７】
導電層におけるカーボンナノチューブの含有量は、所望とする表面抵抗値に合わせて適宜調整でき、含有量を増やすことで表面抵抗値を小さくでき、含有量を減らすことで表面抵抗値を大きくできる。好ましいカーボンナノチューブの含有量は、１〜３０ｍｇ／ｍ２の範囲が好ましく、２〜２０ｍｇ／ｍ２の範囲がより好ましく、特に３〜１７ｍｇ／ｍ２の範囲が好ましい。
【００１８】
また、導電層の全固形分塗布量は、２〜９０ｍｇ／ｍ２の範囲が適当であり、３〜６０ｍｇ／ｍ２の範囲が好ましく、４〜５０ｍｇ／ｍ２の範囲が好ましい。      
【００１９】
また、導電層の厚みは、１〜２０ｎｍの範囲が好ましく、２〜１５ｎｍの範囲がより好ましく、特に３〜１０ｎｍの範囲が特に好ましい。      
【００２０】
導電層は、カーボンナノチューブ分散液を含む塗液をウェットコーティング法により塗布することによって形成することができる。湿式コーティング法としては、例えばキャストコート法、ディップコート法、スピンコート法、ナイフコート法、キスコート法、ロールコート法、グラビアコート法、スロットダイコート法、バーコート法等が挙げられる。これらの中でも、スロットダイコート法が好ましく用いられる。
【００２１】
導電層に含有させるカーボンナノチューブとしては、実質的にグラファイトの１枚面を巻いて筒状にした形状を有するものであれば特に限定されず、グラファイトの１枚面を１層に巻いた単層カーボンナノチューブ、多層に巻いた多層カーボンナノチューブいずれも適用できる。      
【００２２】
カーボンナノチューブとしては、平均直径が０．３〜２０ｎｍ、平均長さが０．１〜２０μｍ程度のものが好ましく用いられる。特に、導電層の平坦性を高め、表面抵抗を低下させるという観点から、カーボンナノチューブの平均直径は１〜１０ｎｍでかつ平均長さは１〜１０μｍであることが好ましい。なお、より平坦性を高度に維持する観点から、カーボンナノチューブは、遠心分離などにより凝集物などを除去したものを使用することが好ましい。
【００２３】
カーボンナノチューブ分散液は、カーボンナノチューブの分散剤を含有することが好ましい。かかる分散剤としては、分散性が高いイオン性分散剤が好ましく用いられる。イオン性分散剤としては、アニオン性分散剤、カチオン性分散剤、両性分散剤が挙げられる。これらのイオン性分散剤の中でも、カーボンナノチューブの分散性および分散保持性に優れることから、アニオン性分散剤が好ましく用いられる。アニオン性分散剤の中でも、さらにカルボキシメチルセルロースおよびその塩、例えば、ナトリウム塩、アンモニウム塩、ポリスチレンスルホン酸の塩等が、カーボンナノチューブを効率的に分散することができ、また後述のアミドエステル結合を分散剤によって形成することができることからカルボキシル基を有する分散剤が好ましく、最も好ましいのはカルボキシメチルセルロースまたはその塩が好ましい。  
【００２４】
ところで、本発明における導電層は前述のとおり、アミドエステル結合を有する３次元架橋構造体を含有することを特徴とする。このアミドエステル結合を有する３次元架橋構造体は、例えばカーボンナノチューブ分散液に、オキサゾリン基を有する架橋剤とカルボキシル基を有する分散剤とを含有させ、高分子基板上にカーボンナノチューブ分散液を塗布、乾燥させると、架橋剤のオキサゾリン基と分散剤のカルボキシル基とが下記の化学式で示される反応をし、アミドエステル結合を有する３次元架橋構造体を形成することができる。
【００２５】
【化１】
2019204713.tif 000002
【００２６】
導電層がアミドエステル結合を有する３次元架橋構造体を含有することで、導電層を高分子フィルム上に固定することができ、ミクロトーム切削片を回収時の導電層の剥がれを防止することが可能となる。この効果は電子顕微鏡などで連続的に薄切りされた試料を観察する上では非常に重要で、この溶出が多いと、例えば薄切りされた試料を一旦水浴中に浮かべ、それを水浴中に浸漬した導電性テープで掬い上げようとしたときに、水浴の汚染や導電性テープの劣化による観察のバラツキなどが生じる。なお、架橋剤と分散剤とを反応させてアミドエステル結合を有する３次元架橋構造体を形成する場合、架橋剤の添加量は、分散剤１００重量部に対して１〜１００重量部の範囲が好ましく、１０〜５０重量部が更に好ましい。１重量部未満の添加量では分散剤の溶出を抑制出来ず、１００重量部以上ではカーボンナノチューブの導電性を損ないやすい。
【００２７】
なお、本発明ではアミドエステル結合を形成する架橋剤であればオキサゾリンに限られず使用でき、アミドエステル結合を形成しない他の架橋剤も本発明の効果を損なわない範囲で使用できる。具体的な他の架橋剤としては、アリジン環やカルボイミドを有する架橋剤が一般的に知られている。ただ、アリジン環を有する架橋剤は、毒性やハンドリングの問題があり、カルボイミドを有する架橋剤は、酸性雰囲気での反応性が高く、カーボンナノチューブ分散液が増粘・ゲル化しやすいといった問題がある。
【００２８】
本発明における導電層はカーボンナノチューブの分散性を高めるために、前述の通り分散剤を含有することが好ましく、分散剤の含有量は、カーボンナノチューブの導電性（表面抵抗値）を悪化させずにかつ良好な分散性を確保するという観点から、カーボンナノチューブ１００質量部に対して５０〜１０００質量部の範囲が好ましく、１００〜６００質量部の範囲がより好ましく、２００〜４００質量部の範囲が特に好ましい。      
【００２９】
カーボンナノチューブ分散液の調製に用いる分散媒は、上記した分散剤を安全に溶解できること、廃液の処理が容易であること等の観点から、水が好ましい。      
【００３０】
カーボンナノチューブ分散液は、例えば、カーボンナノチューブと分散剤とを分散媒中で混合分散機、例えば、ボールミル、ビーズミル、サンドミル、ロールミル、ホモジナイザー、超音波ホモジナイザー、高圧ホモジナイザー、超音波装置、アトライター、デゾルバー、ペイントシェーカー等を用いて分散することによって調製することができる。これらの混合分散機は単独で用いてもよいし、複数の混合分散機を組み合わせて段階的に分散を行ってもよい。      
【００３１】
カーボンナノチューブを分散せしめるときのカーボンナノチューブの濃度は、分散時の処理時間が短縮できることから、０．００３〜０．１５質量％の範囲が好ましい。このようにして調製されたカーボンナノチューブ分散液は、さらに希釈して塗布に適した所定濃度に調整される。      
【００３２】
カーボンナノチューブ分散液を塗布するに際し、塗布性を高めるために、カーボンナノチューブ分散液にアルコールや界面活性剤を含有させることができる。これらの中でもアルコールが好ましく、例えば、メチルアルコール、エチルアルコール、プロピルアルコール、イソプロピルアルコール等の低級アルコールが好ましく用いられる。    
【００３３】
導電層の水との接触は、低い方が好ましく、具体的には水との接触角が７０度以下であることが好ましく、更に好ましくは５５度以下である。導電層の水との接触角が大きいとミクロトーム切削片の回収時に切削片にしわが入り、切削片を電子顕微鏡での観察が困難になることが知られている。
【００３４】
導電層の水との接触角が大きい場合には、コロナ処理などのプラズマ処理やＵＶ／オゾン処理を行い、水との接触角を所定の範囲にあるように処理することも可能である。
【００３５】
＜金属アルコキシド層＞
前述の通り、本発明の観察用導電性テープは、高分子フィルムと導電層の間に金属アルコキシド層を有することが好ましい。本発明における金属アルコキシド層は、Ｍ（ＯＲ）ｎの一般式で表される金属アルコキシドからなる層で、前記一般式中のＭは金属元素、Ｒはアルキル基、ｎは金属元素の酸化数を意味します。前記一般式のＭとしては、Ｓｉ，Ｍｇ，Ｇｅ，Ｌｉ，Ｎａ，Ｆｅ，Ｇａ，Ｓｂ，Ｓｎ，Ｔａなどが挙げられ、これらのなかでもＳｉを金属元素として有するアルコキシドシランが好ましい。
【００３６】
前記一般式のＲの部分については、アルコキシドシランを例にとって説明すると、例えば、テトラメトキシシラン、テトラエトキシシラン、メチルトリメトキシシラン、メチルトリエトキシシラン、ジメチルジメトキシシラン、γ−グリシドキシプロピルトリメトキシシラン、β−（３、４エポキシシクロヘキシル）エチルトリメトキシシラン、ビニルトリメトキシシラン、Ｎ−β（アミノエチル）γ―アミノプロピルトリメトキシシラン、Ｎ−β（アミノエチル）γ―アミノプロピルジメトキシシラン、γ−アミノプロピルトリエトキシシラン等が例示される。
【００３７】
これらのアルコキシシランは、層の機械的強度や密着性及び耐溶剤性等の観点から二種類以上を混合して用いることが好ましく、特に耐溶剤性の観点から、アルコキシシランの全組成中に重量比率０．５〜４０％の範囲で、分子内にアミノ基を有するアルコキシシランが含有されていることが好ましい。特に好ましいのは、γ−グリシドキシプロピルトリメトキシランとメチルトリメトキシシランを併用が好ましい。
【００３８】
アルコキシシランは、モノマーで用いてもあらかじめ加水分解と脱水縮合を行って適度にオリゴマー化して用いても良いが、通常、適当な有機溶剤に溶解、希釈した塗工液を基板上に塗工する。基板上に形成された塗膜は、空気中の水分等により加水分解が進行し、続いて、脱水縮合により架橋が進行する。
【００３９】
一般に、架橋の促進には適当な加熱処理が必要であり、塗工工程において１００℃以上の温度で数分間以上の熱処理を施すことが好ましい。また場合によっては、前記熱処理と並行して、紫外線等の活性光線を塗膜に照射することにより、架橋度をより高めることが出来る。
【００４０】
希釈溶剤としては、アルコール系、炭化水素系の溶剤、例えば、エタノール、イソプロピルアルコール、ブタノール、１−メトキシ−２−プロパノール、ヘキサン、シクロヘキサン、リグロイン等が好ましい。この他に、キシレン、トルエン、シクロヘキサノン、メチルイソブチルケトン、酢酸イソブチル等の極性溶媒も使用可能である。これらのものは単独あるいは２種類以上の混合溶剤として用いることが出来る。
【００４１】
また塗工には、ドクターナイフ、バーコーター、グラビアロールコーター、カーテンコーター、ナイフコーター、スピンコータ−等の公知の塗工機械を用いる方法、スプレー法、浸漬法等が用いられる。
【００４２】
このようにして得られた金属アルコキシド層は、ミクロトームの切削片回収時に切削片に皺が入ることを抑制しやすいことから、さらにその表面を親水化することが好ましい。金属アルコキシド層を親水化する方法としては、水酸基を含有する樹脂を混合する方法や４級アンモニウム塩を有する樹脂や界面活性剤を添加する方法が採用できる。
【００４３】
ところで、本発明における金属アルコキシド層は、導電層との密着性を更に向上させるために、金属アルコキシド溶液にカルジボイミド基若しくはオキソザリン基を有する架橋剤を添加することができる。これは、導電層に含有されるアミドエステル結合を有する３次元架橋構造体を形成するためのカルボキシル基と架橋剤とが反応して密着性を高められるからである。なお、金属アルコキシド層中に存在するカルボジイミド基が存在する場合はＮ−アシルウレアが形成され、オキソザリン基が存在する場合はアミドエステル結合が形成される。すなわち、金属アルコキシド層に添加する架橋剤と導電層内に含まれるカルボキシル基を有する樹脂成分が反応し、これら結合を形成することにより、金属アルコキシド層と導電層との層間の密着性をより向上させることができる。
【００４４】
【化２】
2019204713.tif 000003
【００４５】
金属アルコキシド層を形成するための架橋剤の割合は、金属アルコキシド１００重量部に対してカルボジイミド基若しくはオキソザリン基を有する架橋剤を１〜１００重量部、更に好ましくは１〜５０重量部である。過度に架橋剤を添加すると未反応の架橋剤が金属アルコキシド層中に多く存在することとなり、かえって密着性が低下しやすくなる。
【００４６】
＜光学特性＞
本発明の観察用導電性テープは、その導電層面から見た可視光領域（４００ｎｍ以上、８００ｎｍ以下）の反射スペクトルにおいて、波長４７５ｎｍ以上、６５０ｎｍ以下の範囲に、さらに好ましくは４８５ｎｍ以上、６４０ｎｍ以下の範囲に、特に好ましくは４９０ｎｍ以上、６３０ｎｍ以下の範囲にに第１反射ピークを有することが好ましい。この領域に第１反射ピークを設定することにより、導電性テープの反射色調が青色っぽくなり、これにより導電性テープに堆積したミクロトーム切削片が目視で認識しやすくなる。そのような観点から、第１反射ピークの最大反射率と反射スペクトル中の最小反射率との比（最大反射率／最少反射率）が１．２倍以上であることが好ましい。
【００４７】
本発明における導電性テープの低表面抵抗層側の表面から測定したＣＩＥ−Ｌａｂ表色法における透過色調ａ＊とｂ＊は、それぞれ以下の式（１）と（２）を満足することが好ましい。
−２．０＜  ａ＊  ＜０．０      （１）
２．０＜  ｂ＊  ＜４．０      （２）
さらに好ましいａ＊とｂ＊は、
−１．０＜  ａ＊  ＜０．０      （１’）
２．５＜  ｂ＊  ＜４．０      （２’）
の範囲である。
【００４８】
本発明における導電性テープの導電層面の表面抵抗値は、ミクロトームの切削片回収時に切削片に皺が入ることを抑制しやすいことから、１００Ω／□以上、５，０００Ω／□以下であることが好ましく、さらに２００Ω／□以上、３，０００Ω／□以下、特に５００Ω／□以上、１５００Ω／□以下であることが好ましい。
【００４９】
本発明の観察用導電性テープは、前述の通り、高分子フィルム側から見たとき、導電層／金属アルコキシド層（積層形態１）もしくは金属アルコキシド層／導電層（積層形態２）が好ましく挙げられる。前述の積層形態１および２は導電層が表面にあることで、より表面抵抗を低く抑えやすいという利点を有する。そのような観点から、導電層の表面抵抗値は、２５０Ω／□以上、２０００Ω／□以下であることが好ましい。
【００５０】
＜高分子フィルム＞
本発明における高分子フィルムは、それ自体公知のものを採用でき、特に限定されるものではない。高分子フィルムを形成する樹脂の例としては、ポリエステル樹脂、ポリプロピレン樹脂、ポリエチレンフィルムなどのポリオレフィン樹脂、ポリ乳酸樹脂、ポリカーボネート樹脂、ポリメタクリレート樹脂やポリスチレン樹脂などのアクリル樹脂、ナイロン樹脂などのポリアミド樹脂、ポリ塩化ビニル樹脂、ポリウレタン樹脂、フッ素樹脂、ポリフェニレン樹脂などが挙げられ、これらはホモポリマーでも共重合ポリマーであってもよく、また、複数の樹脂を混合したものでもよい。      
【００５１】
高分子フィルムの代表例としては、ポリエチレンテレフタレートフィルム、ポリエチレンナフタレンジカルボキシレートフィルムやポリ乳酸フィルムなどのポリエステルフィルム、ポリプロピレンフィルムやポリエチレンフィルムなどのポリオレフィンフィルム、ポリカーボネートフィルム、ポリメタクリレートフィルムなどのアクリル系フィルム、ナイロンなどのポリアミドフィルム、ポリ塩化ビニルフィルム、ポリウレタンフィルム、フッ素系フィルム、ポリフェニレンスルフィドフィルム、ポリスチレンフィルムなどを挙げることができる。これらの中でも導電層もしくは金属アルコキシド層との間で、より密着性を高められる観点から、カルボキシル基を有する高分子フィルムが好ましい。
【００５２】
これらのうち、機械的特性、寸法安定性、透明性などの点で、ポリエステルフィルム、ポリカーボネートフィルムなどが好ましく、更に、機械的強度、汎用性などの点でポリエチレンテレフタレートフィルムおよびポリエチレンナフタレンジカルボキシレートフィルムが好ましく、特にポリエチレン−２，６−ナフタレンジカルボキシレートフィルムが好ましい。  
【００５３】
高分子フィルムの厚みは、テープ状にしたときに柔軟性が確保でき、かつハンドリング性に優れるものであれば特に制限されないが、１２μｍ以上であることが好ましく、７５μｍ以下であることが好ましい。好ましい高分子フィルムの厚みの下限は、２０μｍ、さらに３０μｍである。さらに好ましい高分子フィルムの厚みの上限は、７０μｍ、さらに６０μｍである。また、高分子フィルムは、共押出しによる複合フィルムであってもよいし、得られたフィルムを各種の方法で貼り合わせたフィルムであってもよい。また、前述の低表面抵抗層との密着性を高めるために、易接着層を別途表面に形成したものであっても良い。
【００５４】
［導電性テープの適用例］      
本発明の導電性テープは、ミクロトームなどで試料を連続的に作成し、それを電子顕微鏡などで観察できるように運搬するためのキャリアテープとして用いることができる。
【実施例】
【００５５】
以下、本発明を実施例により具体的に説明するが、本発明はこれに限定されるものではない。本発明における各種測定値は、以下の方法で測定したものであり、特に断らない限り部および％はそれぞれ重量部および重量％を意味する。  
（１）表面抵抗値（Ω／□）の測定      
導電性テープの導電層の表面抵抗値を、三菱化学社製ロレスタＡＸ  ＭＣＰ−Ｔ３７０（４探針法）を使って測定した。測定環境は２３℃相対湿度５５％である。
（２）各層の厚みの測定      
導電性テープの断面の透過型電子顕微鏡（ＴＥＭ）観察により測定した。観察は各層の厚みが１視野内の縦方向で５０％以上に収まる倍率を選択して計測した。
（３）水の接触角
導電性テープの導電層の表面の水接触角は、協和界面科学社製  接触角計  Ｍｏｄｅｌ  ＣＡ−Ｘを用いて測定した。
（４）反射分光スペクトル
反射分光スペクトルは、日立製作所社製  Ｓｐｅｃｔｒｏｐｈｏｔｏｍｅｔｅｒ  Ｕ−４０００を使って、導電性テープの導電層面側から測定した。
（５）透過色調
透過色調は、日本電飾社製  ＳＥ−６０００を使って、導電性テープの導電層面側を受光側に配置して測定した。
（６）カーボンナノチューブの平均直径および平均長さ
カーボンナノチューブの平均直径および平均長さは、透過型電子顕微鏡（ＴＥＭ）観察により測定した。具体的には、任意に５０のカーボンナノチューブを選定し、それぞれの外経と長さを測定し、それらの平均値を平均直径と平均長さとした。
【００５６】
（７）金属アルコキシド（アルコキシシラン）溶液の作製
γ−グリシドキシプロピルトリメトキシラン（信越化学工業（株）製  「ＫＢＭ４０３」）とメチルトリメトキシシラン（信越化学工業（株）製  「ＫＢＭ１３」）を１：１のモル比で混合し、酢酸水溶液（ｐＨ＝３．０）により公知の方法で前記アルコキシシランの加水分解を行い、アルコキシシラン加水分解物１を得た。アルコキシシラン加水分解物１の固形分２０重量部に対して、Ｎ−β（アミノエチル）γ−アミノプロピルメトキシシラン（信越化学社製  「ＫＢＭ６０３」）を固形分１重量部の比率で添加し、更にイソプロピルアルコールとｎ−ブタノールの混合溶液（イソプロピルアルコールとｎ−ブタノールの重量比が２：１）で、固形分濃度が溶液１００重量部に対して３重量部となるように希釈し金属アルコキシド溶液―Ａを作成した。
金属アルコキシド溶液−Ａにカルボジイミド基を有する架橋剤  カルボジライトＳＶ−０２（日清紡ケミカル社製）を金属アルコキシド溶液  １００重量部対して１重量部添加し、金属アルコキシド溶液−Ｂを作成した。
【００５７】
（８）カーボンナノチューブの分散液
カーボンナノチューブの分散液は、分散剤としてカルボキシルメチルセルロースを使用している市販のカーボンナノチューブ分散液を準備し、これに遠心分離を行い、粒径５μｍ以上の凝集物を可能な限り除去したものをカーボンナノチューブ分散液−Ｉとした。カーボンナノチューブ分散液−Ｉ中のカーボンナノチューブの含有量は０．１質量％で、平均直径は１０ｎｍ未満で、平均長さは１０μｍ未満で、分散液は水であった。遠心分離後のカーボンナノチューブ分散液に分散液１００重量部に対してオキサゾリン基を有する架橋剤エボクロス  ＷＳ−７００（株式会社  日本触媒社製）を１重量部添加した。これを、カーボンナノチューブ分散液−ＩＩとした。
【００５８】
（９）切削片の見え方
作成した導電性テープ上にミクロトームの切削片（エポキシ樹脂、厚み約３０μｍ）を載せ、載せた状態での切削片の見え方を観察し、以下の基準で評価した。
Ａ：切削片は目視で容易に観察できた。
Ｂ：切削片を目視で確認するのは困難であった。
【００５９】
（１０）導電性テープのキャリアフィルムとしての評価
導電性テープを蒸留水に１０分間浸漬させ、外観変化の有無を確認する。また、綿棒に蒸留水を含ませ、導電層面側を綿棒で１０回、軽くこすり、導電層の剥離の有無を確認する。
上記の評価を行い、以下の基準で判定した。
良好：導電層の剥離による色むらがなく、綿棒に導電層に起因する着色がない
使用不可：導電層の剥離による色むらがあるか、綿棒に導電層に起因する着色が見られる
【００６０】
［実施例１］
高分子フィルムとして、帝人フィルムソリューション社製ポリエステルフィルム（商品名：Ｑ６５ＨＷ、基材厚５０μｍ）を用意し、前述のカーボンナノチューブ分散液−ＩＩを塗布し、１４０℃、５分で乾燥させ導電層を形成した。カーボンナノチューブ層形成後の表面抵抗値は、１２００Ω／□であった。
得られた導電性テープを蒸留水に１０分間浸漬したが、外観上特に変化は見られなかった。
蒸留水を含ませた綿棒で導電層面を軽くこすったが、導電層の剥離などは観察されなかった。
【００６１】
［実施例２］
高分子フィルムとして、帝人フィルムソリューション社製ポリエステルフィルム（商品名：Ｑ６５ＨＷ、基材厚５０μｍ）を用意し、その一方の面に、前述の金属アルコキシド溶液−Ａを塗布し、１３０℃、２分で乾燥させ金属アルコキシド層−１を形成した。この金属アルコキシド層−１上に前述のカーボンナノチューブ分散液−ＩＩを塗布し、１４０℃、５分で乾燥させ導電層を形成した。カーボンナノチューブ層形成後の表面抵抗値は、１０５０Ω／□であった。また、導電層形成後の反射スペクトルを図２に示す。
得られた導電性テープを蒸留水に１０分間浸漬したが、外観上特に変化は見られなかった。
蒸留水を含ませた綿棒で導電層面を軽くこすったが、導電層の剥離などは観察されなかった。
【００６２】
［実施例３］
実施例１の金属アルコキシド層を金属アルコキシド溶液−Ｂに置き換えた以外は、実施例１と同様の操作を行い、導電性テープを作成した。
得られた導電性テープを蒸留水に１０分間浸漬したが、外観上特に変化は見られなかった。
蒸留水を含ませた綿棒で導電層面を軽くこすったが、導電層の剥離などは観察されなかった。
【００６３】
［比較例１］
カーボンナノチューブ分散液をカーボンナノチューブ分散液−Ｉに置き換えた以外は、実施例−１と同様の操作を行い、導電性テープを作成した。
得られた導電性テープを蒸留水に浸漬、浸漬直後から導電層表面から薄膜が剥がれること確認した。
また蒸留水を含ませた綿棒で導電層を軽く擦ると、導電層が簡単に剥がれた。
【００６４】
［比較例２］
カーボンナノチューブ分散液をカーボンナノチューブ分散液−Ｉに置き換えた以外は、実施例−２と同様の操作を行い、導電性テープを作成した。
得られた導電性テープを蒸留水に浸漬、浸漬直後から導電層表面から薄膜が剥がれること確認した。
【００６５】
［実施例４］
金属アルコキシド層の膜厚を変更した以外は、実施例２と同様の操作を行い、導電性テープを作成した。
高分子フィルム上に金属アルコキシド層形成後の反射スペクトルを図３、導電層形成後の反射スペクトルを図４に示す。
得られた導電性テープを蒸留水に１０分間浸漬したが、外観上特に変化は見られなかった。
蒸留水を含ませた綿棒で導電層面を軽くこすったが、導電層の剥離などは観察されなかった。
得られた導電性テープの特性を表１に示す。
【００６６】
【表１】
2019204713.tif 000004
【産業上の利用可能性】
【００６７】
本発明の導電性テープは、電子顕微鏡などで連続的に薄切りされた試料をばらつきなく観察するためのキャリアテープとして好適に用いることができる。
【図１】
2019204713.tif 000005
【図２】
2019204713.tif 000006
【図３】
2019204713.tif 000007